Process for producing water-absorbing polymers with high absorption rateThe invention relates to a process for producing a water-absorbing polymer composition, comprising the process steps of (i) mixing (alpha1) 0.1 to 99.999% by weight, preferably 20 to 98.99% by weight and more preferably 30 to 98.95% by weight of polymerized, ethylenically unsaturated monomers containing acid groups or salts thereof or polymerized, ethylenically unsaturated monomers including a protonated or quaternized nitrogen, or mixtures thereof, particular preference being given to mixtures including at least ethylenically unsaturated monomers containing acid groups, preferably acrylic acid, (alpha2) 0 to 70% by weight, preferably 1 to 60% by weight and more preferably 1 to 40% by weight of polymerized, ethylenically unsaturated monomers copolymerizable with (alpha1), (alpha3) 0.001 to 10% by weight, preferably 0.01 to 7% by weight and more preferably 0.05 to 5% by weight of one or more crosslinkers, (alpha4) 0 to 30% by weight, preferably 1 to 20% by weight and more preferably 5 to 10% by weight of water-soluble polymers, and (alpha5) 0 to 20% by weight, preferably 0.01 to 7% by weight and more preferably 0.05 to 5% by weight of one or more assistants, where the sum of their weights (alpha1) to (alpha5) is 100% by weight, (ii) free-radical polymerization with crosslinking to form a water-insoluble aqueous untreated hydrogel polymer, (iii) comminuting and drying the hydrogel polymer, (iv) optionally grinding and sieving the water-absorbing polymer, (v) surface postcrosslinking the ground hydrogel polymer and (vi) drying and finishing the water-absorbing polymer, wherein blowing agents having a particle size of 100 [mu]m to 900 [mu]m are added to the aqueous monomer solution prior to the addition of the initiator and the start of the free-radical polymerization.The method for preparing the water-absorbing polymer composition, it comprises following processing step:(i) mix following component:(α 1) 0.1-99.999 % by weight, preferred 20-98.99 % by weight, more preferably the 30-98.95 % by weight is containing the polymerization ethylenically unsaturated monomer of acidic group or its salt, containing polymerization ethylenically unsaturated monomer or its mixture of protonated or season nitrogen, particularly preferably containing at least one, contain the ethylenically unsaturated monomer of acidic group, preferred acrylic acid mixture(α 2) 0-70 % by weight, preferred 1-60 % by weight, more preferably the 1-40 % by weight can with the polymerization ethylenically unsaturated monomer of (α 1) copolymerization,(α 3) 0.001-10 % by weight, preferred 0.01-7 % by weight, more preferably one or more linking agents of 0.05-5 % by weight,(α 4) 0-30 weight, preferred 1-20 % by weight, more preferably 5-10 % by weight water-soluble polymers, and(α 5) 0-20 % by weight, preferred 0.01-7 % by weight, more preferably one or more auxiliary agents of 0.05-5 % by weight, its weight of wherein (α 1)-(α 5) adds up to 100 % by weight,(ii) in crosslinked lower radical polymerization to form water-insoluble moisture untreated aquogel polymer,(iii) dry described aquogel polymer,(iv) optionally grind and sieve described water-absorbing polymer,(v) the crosslinked aquogel polymer through grinding behind the surface, and(vi) the dry and described water-absorbing polymer of ornamenting,before adding initiator and starting radical polymerization, by granularity, be wherein during the whipping agent of 100-900 μ m is added into monomer solution.
높은 흡수율을 갖는 수분-흡수성 중합체의 제조공정 본 발명은 (i) 상기 성분을 혼합시키는 단계: (α1) 0.1 내지 99.999중량%, 바람직하게는 20 내지 98.99중량% 및 좀더 바람직하게는 30 내지 98.95중량%의 산기, 바람직하게는 아크릴산을 함유하는 적어도 에틸렌계 불포화 단량체를 포함하는 혼합물에 특히 바람직하게 제공되는, 산기 또는 이의 염을 함유하는 중합된, 에틸렌계 불포화 단량체 또는 양성자화된 또는 4급화된 질소를 포함하는 중합된, 에틸렌계 불포화 단량체, 또는 이의 혼합물, (α2) 0 내지 70중량%, 바람직하게는 1 내지 60중량% 및 좀더 바람직하게는 1 내지 40중량%의 (α1)과 공중합 가능한 중합된, 에틸렌계 불포화 단량체, (α3) 0.001 내지 10중량%, 바람직하게는 0.01 내지 7중량% 및 좀더 바람직하게는 0.05 내지 5중량%의 하나 이상의 가교제, (α4) 0 내지 30중량%, 바람직하게는 1 내지 20중량% 및 좀더 바람직하게는 5 내지 10중량%의 수용성 중합체, 및 (α5) 0 내지 20중량%, 바람직하게는 0.01 내지 7중량% 및 좀더 바람직하게는 0.05 내지 5중량% 하나 이상의 보조제, 여기서 이들 (α1) 내지 (α5) 중량의 합이 100중량%이고, (ⅱ) 수-불용성 수성 미처리된 하이드로겔 중합체를 형성하기 위해 자유-라디칼 중합반응으로 가교결합시키는 단계, (ⅲ) 상기 하이드로겔 중합체를 건조시키는 단계, (ⅳ) 선택적으로 수분-흡수성 중합체를 가루로 만들고 체로 거르는 단계, (v) 상기 분쇄된 하이드로겔 중합체를 표면 후가교시키는 단계, 및 (ⅵ) 상기 수분-흡수성 중합체를 건조하고 마감 처리하는 단계를 포함하며, 여기서, 100　㎛ 내지 900　㎛의 입자 크기를 갖는 발포제는 개시제의 첨가 및 상기 자유-라디칼 중합반응의 시작 전에 상기 수성 단량체 용액에 첨가되는 수분-흡수성 중합체 조성물의 제조공정에 관한 것이다. (i) 상기 성분을 혼합시키는 단계: (α1) 0.1 내지 99.999중량%, 바람직하게는 20 내지 98.99중량% 및 좀더 바람직하게는 30 내지 98.95중량%의 산기, 바람직하게는 아크릴산을 함유하는 적어도 에틸렌계 불포화 단량체를 포함하는 혼합물에 특히 바람직하게 제공되는, 산기 또는 이의 염을 함유하는 중합가능한, 에틸렌계 불포화 단량체 또는 양성자화된 또는 4급화된 질소를 포함하는 중합가능한, 에틸렌계 불포화 단량체, 또는 이의 혼합물, (α2) 0 내지 70중량%, 바람직하게는 1 내지 60중량% 및 좀더 바람직하게는 1 내지 40중량%의 (α1)과 공중합 가능한 중합가능한, 에틸렌계 불포화 단량체, (α3) 0.001 내지 10중량%, 바람직하게는 0.01 내지 7중량% 및 좀더 바람직하게는 0.05 내지 5중량%의 하나 이상의 가교제, (α4) 0 내지 30중량%, 바람직하게는 1 내지 20중량% 및 좀더 바람직하게는 5 내지 10중량%의 수용성 중합체, 및 (α5) 0 내지 20중량%, 바람직하게는 0.01 내지 7중량% 및 좀더 바람직하게는 0.05 내지 5중량% 하나 이상의 보조제, 여기서 이들 (α1) 내지 (α5) 중량의 합이 100중량%이고, (ⅱ) 수-불용성 수성 미처리된 하이드로겔 중합체를 형성하기 위해 자유-라디칼 중합반응으로 가교결합시키는 단계,(ⅲ) 상기 하이드로겔 중합체를 건조시키는 단계, (ⅳ) 선택적으로 수분-흡수성 중합체를 가루로 만들고 체로 거르는 단계, (v) 상기 분쇄된 하이드로겔 중합체를 표면 후가교시키는 단계, 및 (ⅵ) 상기 수분-흡수성 중합체를 건조하고 마감 처리하는 단계를 포함하며, 여기서 100　㎛ 내지 900　㎛의 입자 크기를 갖는 발포제는 개시제의 첨가 및 상기 자유-라디칼 중합반응의 시작 전에 수성 단량체 용액에 첨가되는 수분-흡수성 중합체 조성물의 제조공정.